(57)【特許請求の範囲】
【請求項１】
以下の成分（Ａ）、（Ｂ）、及び（Ｃ）；
（Ａ）一般式（１）で表されるトリフルオロプロピルシクロポリシロキサン  ８０〜９５質量％
【化１】
0006726270.tif 000005
（式中ｐは４〜６の整数である）
（Ｂ）フッ素化合物処理シリカ
（Ｃ）部分架橋型フッ素変性オルガノポリシロキサン重合物  ２〜８質量％
を含有するメークアップ保護料。
【請求項２】
更に成分（Ｄ）フェニル基含有部分架橋型オルガノポリシロキサン重合物  ０．０５〜１．５質量％
を含有する請求項１ に記載のメークアップ保護料。
【請求項３】
前記成分（Ｂ）がパーフルオロオクチルトリエトキシシラン処理シリカである請求項１又は２に記載のメークアップ保護料。
【発明の詳細な説明】
【技術分野】
【０００１】
本発明は、メークアップ保護料に関し、特にはメークアップ化粧料を塗布した面上にさらに塗布することによって当該メークアップ化粧料の色移りを防止するためのメークアップ保護料に関するものである。
【背景技術】
【０００２】
メークアップ化粧料は、当該メークアップ化粧料が塗布された部位が、手、衣類、又は食器に触れた場合に色移りしうる。メークアップ化粧料の色移りを防ぐための技術が、これまでに開発されてきている。【０００３】
例えば、下記特許文献１には、（Ａ）フッ素化合物で処理された粉体を０．２〜４０重量％及び（Ｂ）フッ素系油剤を６０〜９９．８ 重量％含有することを特徴とする口紅オーバーコートが記載されている（請求項１）。当該口紅オーバーコートは、口紅を塗布した上に塗布することにより、撥水撥油性に優れた膜を形成することで口紅の化粧効果の持続性を改善し、食器等への口紅の付着を抑える（段落０００１）。すなわち、当該口紅オーバーコートは、口紅を塗布した面上にさらに塗布されるものである。
【先行技術文献】
【特許文献】
【０００４】
【特許文献１】特開平７−５３３２７号公報
【発明の概要】
【発明が解決しようとする課題】
【０００５】
上記特許文献１に記載の口紅オーバーコートは、口紅の色移り防止効果及び色にじみを抑える効果に優れる。しかしながら、当該口紅オーバーコートは、経時により粉体が口紅上で凝集することがあり、それにより、局所的に口紅の塗布膜が白っぽく見えることがある。また、当該口紅オーバーコート中の粉体が口唇上で擦れることで、きしみ感若しくは負担感が感じられることもある。このため、色移り防止効果に優れ且つ経時での色にじみがないことに加え、塗布膜が白っぽく見えることなく且つ／又はきしみも負担感もないメークアップ保護料の開発が望まれている。【０００６】
また、アイカラー及びアイブロウ等のメークアップ化粧料も色移りしうる。そのため、口紅だけでなく、アイカラー及びアイブロウ等のメークアップ化粧料の色移りを防止するメークアップ保護料の開発も求められている。【０００７】
本発明は、メークアップ化粧料の色移りを防ぐための新たな技術を提供することを目的とする。
【課題を解決するための手段】
【０００８】
本発明者らは鋭意検討の結果、トリフルオロプロピルシクロポリシロキサン、部分架橋型フッ素変性オルガノポリシロキサン重合物、及びフッ素変性シリカを含有するメークアップ保護料が、メークアップ化粧料の色移りを防止し且つ経時での色にじみを防止するなどの化粧持ちがよいという効果を有するだけでなく、塗布後のツヤの低下が抑制され、粉体同士の凝集が抑制され、及び／又は塗布膜が白っぽくならず透明性に優れるという効果を有することを見出し、本発明を完成させた。【０００９】
すなわち、本発明は、以下の成分（Ａ）、（Ｂ）、及び（Ｃ）
（Ａ）一般式（１）で表されるトリフルオロプロピルシクロポリシロキサン  ８０〜９５質量％
【化１】
0006726270.tif 000002
（式中ｐは４〜６の整数である）
（Ｂ）フッ素化合物処理シリカ
（Ｃ）部分架橋型フッ素変性オルガノポリシロキサン重合物  ２〜８質量％
を含有するメークアップ保護料を提供するものである。
【発明の効果】
【００１０】
本発明のメークアップ保護料は、メークアップ化粧料が塗布された面上に適用することで当該メークアップ化粧料の色移りを防止し且つ／又は経時での色にじみを防止するなどの化粧持ちを向上させる効果を有する。加えて、本発明のメークアップ保護料は、塗布後のツヤの低下が抑制され、塗布膜の透明性に優れ、及び／又はきしみ若しくは負担感が少ないという効果を奏する。
【図面の簡単な説明】
【００１１】
【図１】実施例４及び比較例５の透明性評価の図
【発明を実施するための形態】
【００１２】
以下、本発明を詳細に説明する。
本発明における成分（Ａ）トリフルオロプロピルシクロポリシロキサン（トリフロロプロピルシクロポリシロキサンとも呼ばれる）は、下記一般式（１）で表され、有機基として分子中にトリフルオロプロピル基を含有する環状オルガノポリシロキサンである。
【００１３】
【化１】
0006726270.tif 000003
（式中ｐは４〜６の整数である）
成分（Ａ）の例として、具体的には、INCI名（International Nomenclature Cosmetic Ingredient labeling names）でトリフルオロプロピルシクロテトラシロキサン、トリフルオロプロピルシクロペンタシロキサン等が挙げられる。成分（Ａ）の市販品としては、トリフルオロプロピルシクロテトラシロキサン、トリフルオロプロピルシクロペンタシロキサンの混合物であるＫＦ−５００２（信越化学工業社製）が挙げられる。成分（Ａ）の２５℃における粘度は、好ましくは２００ｍｍ２／ｓ以下であり、より好ましくは２０〜１８０ｍｍ２／ｓである。この範囲であると、当該保護料の伸び、広がり、及び／又は化粧膜形成性が良好になりうる。
【００１４】
本発明における成分（Ａ）の含有量は、本発明のメークアップ保護料の合計質量に対して、８０〜９５質量％（以下、「質量％」を「％」と略す。）であり、より好ましくは８５〜９５％である。成分（Ａ）の含有量が少なすぎる場合、例えば８０％より少ない場合、色移り防止効果を十分に発揮することができないことがある。
【００１５】
本発明における成分（Ｂ）フッ素化合物処理シリカは、フッ素化合物で表面を処理したシリカである。当該シリカは通常の化粧料に用いられるものであればよく、不定形のもの又は結晶構造を有するものの何れも使用できる。成分（Ｂ）の市販品としては、サイリシア５５０、サイリシア７７０、サイロスフェア Ｃ−１５０４（以上、富士シリシア化学社製）、ＡＥＲＯＳＩＬ２００、ＡＥＲＯＳＩＬ３００、ＡＥＲＯＳＩＬＲ９７２（以上、日本アエロジル社製）、ニップシールＥ−２２０（日本シリカ工業社製）等が例示できる。成分（Ｂ）として、特には煙霧状であり且つ一次粒径が５０ｎｍ以下の無水ケイ酸が好ましい。そのような無水ケイ酸として、例えば、市販品としてＡＥＲＯＳＩＬ ２００、ＡＥＲＯＳＩＬ ３００、及びＡＥＲＯＳＩＬ ３８０Ｓ（以上、日本アエロジル社製）を挙げることができ、並びに、表面処理を施したものとして、ＡＥＲＯＳＩＬ Ｒ−９７２、ＡＥＲＯＳＩＬ Ｒ−９７４、及びＡＥＲＯＳＩＬ Ｒ−９７６Ｓ（以上、日本アエロジル社製）等が挙げられる。また、これらの無水ケイ酸は必要に応じ１種又は２種以上を用いることができる。また、比表面積（ＢＥＴ法による）が１３０〜３００ｍ２／ｇであるシリカが、メークアップ化粧料の色移り防止効果の点において好ましい。シリカがフッ素化合物処理されていることにより、トリフルオロプロピルシクロポリシロキサンに対する親和性が高まり、粉体同士の凝集が抑制されうる。これにより、メークアップ保護料の塗布後のきしみ感が低減されるとともに、透明性が向上されうる。
【００１６】
成分（Ｂ）を得るための処理に用いられるフッ素化合物は、特にはフッ素アルキル基を含有する化合物であり、より好ましくはパーフルオロアルキルトリエトキシシランでありうる。中でも下記一般式（２）で示されるトリデカフルオロオクチルトリエトキシシラン（INCI名(International Nomenclature Cosmetic Ingredient labeling names)：Perfluorooctyl Triethoxysilane）が好ましい。
Ｆ３Ｃ−（ＣＦ２）５−（ＣＨ２）２−Ｓｉ−（ＯＣＨ２ＣＨ３）３  ・・・（２）
【００１７】
フッ素化合物のシリカへの表面処理方法は通常の公知の方法で行うことができる。例えば、フッ素化合物をミキサー内でシリカ粉体へ添加あるいは滴加し及びこれらを混合した後、熱処理を行い、そして、必要に応じて解砕することにより目的とする表面処理粉体を得ることができる。あるいは、フッ素化合物をアセトン又はトルエン等の有機溶媒に加熱溶解もしくは分散し、その中に粉体を加えて混合した後に有機溶媒を除去し、乾燥後解砕することにより目的とする表面処理粉体を得ることができる。
【００１８】
成分（Ｂ）においてフッ素化合物のシリカへの処理量はシリカ質量に対して１０〜４０％が好ましく、１５〜３０％の範囲がより好ましい。この範囲が、メークアップ化粧料の色移り防止、きしみ感のなさ、及び／又は負担感のなさの点で好ましい。
【００１９】
本発明における成分（Ｂ）の含有量は、本発明のメークアップ保護料の合計質量に対して、好ましくは１．５〜３．５％であり、より好ましくは２〜３％である。この範囲内にあることで、メークアップ化粧料の色移りがより防止され、並びに／又は、きしみ及び／若しくは負担感がより減少されうる。
【００２０】
本発明における成分（Ｃ）部分架橋型フッ素変性オルガノポリシロキサン重合物は、部分的に架橋結合を有する三次元構造を呈するシリコーン系エラストマーにフッ素置換アルキル基を導入した化合物である。
【００２１】
成分（Ｃ）の部分架橋型フッ素変性オルガノポリシロキサン重合物は、下記一般式（３）で示されるオルガノハイドロジェンポリシロキサン及び／又は下記一般式（４）で示されるオルガノポリシロキサンを、白金化合物（例えば、塩化白金酸、アルコール変性塩化白金酸、塩化白金酸−ビニルシロキサン錯体等）又はロジウム化合物の存在下、室温又は加温下（約５０℃〜１２０℃）で反応させることで得られる。当該反応は無溶媒で行なわれてよく、又は、必要に応じて有機溶媒を使用して行われうる。有機溶媒としては具体的には、メタノール、エタノール、２−プロパノール、ブタノール等の脂肪族アルコール、ベンゼン、トルエン、キシレン等の芳香族炭化水素、ｎ−ペンタン、ｎ−ヘキサン、シクロヘキサン等の脂肪族又は脂環式炭化水素、ジクロロメタン、クロロホルム、四塩化炭素等のハロゲン化炭化水素、アセトン、メチルエチルケトン系溶剤等が挙げられる。しかしながら、化粧料用途として成分（Ｃ）を用いるためには、無溶媒での反応、又は、エタノール若しくは２−プロパノールを溶媒として用いた反応が好ましい。
【００２２】
Ｒ１ａＨｂＳｉＯ（４−ａ−ｂ）／２      ・・・・（３）
Ｒ１ｃＲ２ｄＳｉＯ（４−ｃ−ｄ）／２    ・・・・（４）
（但し、式中Ｒ１はそれぞれ同じか又は異なってもよく、脂肪族不飽和結合を有しない、置換又は非置換の、炭素数１〜２０の一価炭化水素基であって、その１１〜６０モル％がフッ素基置換一価炭化水素基である一価炭化水素基であり、Ｒ２は末端ビニル基を有する炭素数２〜１０の一価炭化水素基であり、ａは１．０〜２．３、ｂは０．００１〜１．０、ｃは１．０〜２．３、ｄは０．００１〜１．０であって、１．５≦ａ＋ｂ≦２．６、１．５≦ｃ＋ｄ≦２．６を満たす。）
【００２３】
このような部分架橋型フッ素変性オルガノポリシロキサン重合物としては、例えば、INCI名で（トリフルオロプロピルジメチコン／トリフルオロプロピルジビニルジメチコン）クロスポリマーが挙げられる。これらは、有機溶媒に分散したものをもちいることができ、市販品としては、例えば、当該クロスポリマーと成分（Ａ）であるトリフルオロプロピルシクロポリシロキサンとの混合物であるＫＳＧ−５１（固形分２０％、信越化学工業社製）が挙げられる。
【００２４】
本発明における成分（Ｃ）の含有量は、本発明のメークアップ保護料の合計質量に対して２〜８％であり、好ましくは５〜８％であり、より好ましくは６〜７％である。この範囲であると、当該保護料の分離が起こらず、及び／又は、良好なツヤが得られうる。
【００２５】
本発明のメークアップ保護料は、好ましくは、更に成分（Ｄ）としてフェニル基含有部分架橋型変性オルガノポリシロキサン重合物を含有しうる。成分（Ｄ）を含有することで、化粧膜のツヤが向上しうる。フェニル基含有部分架橋型オルガノポリシロキサン重合物は、部分的に架橋結合を有する三次元構造を呈するシリコーン系エラストマーにフェニル基を有する化合物でありうる。
【００２６】
成分（Ｄ）フェニル基含有部分架橋型オルガノポリシロキサン重合物は、例えば、ＳｉＯ２単位、ＨＳｉＯ１．５単位、ＲＳｉＯ１．５単位、ＲＨＳｉＯ単位、Ｒ２ＳｉＯ単位、Ｒ３ＳｉＯ０．５単位及びＲ２ＨＳｉＯ０．５単位（ここで、Ｒは脂肪族不飽和基を除く置換もしくは非置換の炭素数１〜３０の一価炭化水素基である。一価炭化水素基は、メチル基、エチル基、及びプロピル基等のアルキル基、フェニル基及びトリル基等のアリール基、ビニル基等の脂肪族不飽和基、メチル基、エチル基、及びプロピル基等の水素原子をフェニル基又はトリル基等のアリール基で置換されたアラルキル基、シクロヘキシル基等のシクロアルキル基、フルオロ基を含有するハロゲン化炭化水素基、エチレンオキサイド基を含有する炭化水素基等である。）からなる群から選択された少なくとも１種の構造単位で構成され、ケイ素原子に結合した水素原子を分子中に平均で１．５個以上含有するオルガノハイドロジェンポリシロキサンと、ＳｉＯ２単位、（ＣＨ２＝ＣＨ）ＳｉＯ１．５単位、ＲＳｉＯ１．５単位、Ｒ（ＣＨ２＝ＣＨ）ＳｉＯ単位、Ｒ２ＳｉＯ単位、Ｒ３ＳｉＯ０．５単位、Ｒ２（ＣＨ２＝ＣＨ）ＳｉＯ０．５単位、（ここでＲは脂肪族不飽和基を除く置換もしくは非置換の炭素数１〜３０の一価炭化水素基である。一価炭化水素基としては、メチル基、エチル基、プロピル基等のアルキル基、フェニル基、トリル基等のアリール基、ビニル基等の脂肪族不飽和基、メチル基、エチル基、プロピル基等の水素原子をフェニル基、トリル基等のアリール基で置換されたアラルキル基、シクロヘキシル基や、フルオロ基を含有するハロゲン化炭化水素基、エチレンオキサイド基を含有する炭化水素基等が挙げられる。）からなる群から選択された構造単位で構成されると共に、ケイ素原子に結合したビニル基を分子中に平均で１．５個以上含有するビニル基含有オルガノポリシロキサン及び／又はＣｍＨ２ｍ−１（ＣＨ２）ｘＣｍＨ２ｍ−１で表される不飽和炭化水素（但し、ｍは２〜６、ｘは１以上の整数である。）との付加重合によって得ることができる。
【００２７】
但し、前記構造単位であるオルガノハイドロジェンポリシロキサンとビニル基含有オルガノポリシロキサンのＲは、脂肪族不飽和基を除く置換もしくは非置換の炭素数１〜３０の一価炭化水素基を表すが、そのＲの一部はフェニル基である。
【００２８】
このようなフェニル基を含有する部分架橋型オルガノシロキサン重合物としては、例えば成分表示名称で（ジメチコン／フェニルビニルジメチコン）クロスポリマー（Inci名称：DIMETHICONE/PHENYL VINYL DIMETHICONE CROSSPOLYMER）が挙げられる。市販品としては、フェニル基を含有する部分架橋型オルガノシロキサン重合物に炭化水素油又はエステル油を配合したシリコーンゲルを挙げることができ、例えば、ジフェニルシロキシフェニルトリメチコンとの混合物であるＫＳＧ−１８（固形分１５％、信越化学工業社製）等が挙げられる。
【００２９】
本発明における成分（Ｄ）の含有割合の下限値は、メークアップ保護料の合計質量に対して、好ましくは０．０５％、より好ましくは０．１％、さらにより好ましくは０．１２％でありうる。本発明における成分（Ｄ）の含有割合の上限値は、メークアップ保護料の合計質量に対して、好ましくは２％、より好ましくは１．５％、さらにより好ましくは１．２％でありうる。本発明における成分（Ｄ）の含有割合の範囲は、上記下限値又は上限値のいずれかの組合せであってよく、例えば、化粧料中に固形分で、０．１〜２％、より好ましくは０．２〜２％、さらにより好ましくは０．４〜１％でありうる。成分（Ｄ）の含有割合がこの範囲内であると、メークアップ保護料のツヤが向上するので、この範囲内にあることが好ましい。
【００３０】
本発明のメークアップ保護料は、塗布したメークアップ化粧料の上に重ねて塗布するものでありうる。当該メークアップ化粧料は、例えば口紅、アイカラー、又はアイブロウであるが、これらに限定されない。本発明のメークアップ保護料の塗布量は、当業者又は使用者によって適宜設定されてよいが、口唇に塗布する場合は、口唇の面積に対して１回の塗布当たり例えば０．５ｍｇ／ｃｍ２〜３ｍｇ／ｃｍ２、１．０ｍｇ／ｃｍ２〜２．７ｍｇ／ｃｍ２、より好ましくは１．２５ｍｇ／ｃｍ２〜２．５ｍｇ／ｃｍ２でありうる。口唇以外の場所に塗布される場合においても、上記塗布量で塗布されうる。本発明のメークアップ保護料は上記塗布量で塗布された場合に透明であるので、メークアップ化粧料の色移りが防がれ、且つ、当該メークアップ化粧料の色が当該メークアップ保護料によって失われない。
本発明のメークアップ保護料は、塗布した場合に透明でありうる。好ましくは、白い紙に０．２５ｐｔの黒線を引き、当該白い紙に本発明のメークアップ保護料を例えば１０００μｍ、特には１２００μｍ、より特には１５００μｍの厚みで当該黒線を覆うように塗布したときに当該黒線を視認できる程度に、本発明のメークアップ保護料は透明である。
本発明のメークアップ保護料は、前記成分（Ａ）〜（Ｃ）、より好ましくは前記成分（Ａ）〜（Ｄ）、及びその他必要な成分を混合することにより製造することができるが、この方法に限定されない。また、本発明のメークアップ保護料は、ペースト状の形態として得られうる。
【実施例】
【００３１】
以下に実施例をあげて本発明を詳細に説明する。尚、これらは本発明を何ら限定するものではない。
実施例１〜１０及び比較例１〜５：メークアップ保護料
下記表1に示す処方のメークアップ保護料を調製し、ａ．色移り防止効果、ｂ．使用感（きしみ感、負担感のなさ）ｃ．ツヤ、ｄ．透明性について、下記評価方法により評価、判定し、その結果も併せて表１に示す。【００３２】
［表１］
0006726270.tif 000004
※１：ＫＦ−５００２（信越化学工業社製）
※２：ＦＯＭＢＬＩＮ  ＨＣ／０４（アウシモント社製）
※３：ＡＥＲＯＳＩＬ  Ｒ９７２（平均粒子径１６ｎｍ、比表面積２４０ｍ２／ｇ、日本アエロジル社製）
※４：ＡＥＲＯＳＩＬ  ３８０Ｓ（平均粒子径７ｎｍ、比表面積３８０ｍ２／ｇ、日本アエロジル社製）
※５：トリデカフルオロオクチルトリエトキシシラン１５％処理ＡＥＲＯＳＩＬ  Ｒ９７２
※６：トリデカフルオロオクチルトリエトキシシラン３０％処理ＡＥＲＯＳＩＬ  Ｒ９７２
※７：ＫＳＧ−５１
（固形分２０％、トリフルオロプロピルシクロポリシロキサン混合物、信越化学工業社製）
※８：ＫＳＧ−１８
（固形分１５％、ジフェニルシロキシフェニルトリメチコン混合物、信越化学工業社製）
【００３３】
（製造方法）
成分（１）〜（９）を均一に混合攪拌して、メークアップ保護料を得た。【００３４】
（評価方法）
ａ．色移り防止効果
ｂ．使用感（きしみ感、負担感のなさ）、
ｃ．ツヤ
化粧料評価専門パネル１０名が、下記評価用口紅を口唇に塗布した上に、各試料を使用し、各パネルが下記評価方法に従って評価し、評点を付けた。全パネルの評点の平均点を下記判定基準に従って判定した。
［評価用口紅］
（成分）                                        （％）
（１）エチレン・プロピレンコポリマー            １０
（２）キャンデリラワックス                        ５
（３）トリ２−エチルヘキサン酸グリセリル          残量
（４）トリイソステアリン酸グリセリル            ３０
（５）リンゴ酸ジイソステアリル                  １５
（６）赤色２０２号                                ０．５
（７）黄色４号                                    ０．５
（８）酸化チタン                                  １
（９）疎水化処理シリカ                            ２
（製造方法）
Ａ．成分（１）〜（５）を加熱溶解し、成分（６）〜（９）を加えて均一に混合する。
Ｂ．Ａを９０℃で溶解し、容器に流し込み、冷却してスティック状の評価用口紅を得た。【００３５】
［評価方法］
ａ．色移り防止効果
試料塗布直後に、ティッシュペーパーを載せて、軽く押さえ、ティッシュペーパーへの色移りを評価した。
（評価基準）
評点：評価
２点：全く色移りしない
１点：僅かに色移りする
０点：色移りする
（判定基準）
判定                    ：評点の平均点
Ａ  非常に優れている  ：１.５点以上
Ｂ  優れている        ：１.０点以上〜１．５点未満
Ｃ  十分ではない      ：０．５点以上〜１.０点未満
Ｄ  効果がない        ：０．５点未満
【００３６】
ｂ．使用感
試料を塗布後１時間後に、口の動きによるに唇同士がこすれる時に感じるきしみや、つっぱったり、乾燥を感じる負担感の使用感を評価した。
（評価基準）
評点：評価
３点：きしみ・負担感がない
２点：僅かにきしみ・負担感がある
１点：きしみ・負担感がある
０点：強いきしみ・負担感がある
（判定基準）
判定                    ：評点の平均点
Ａ  非常に優れている  ：２.５点以上
Ｂ  優れている        ：１.５点以上〜２.５点未満
Ｃ  十分ではない      ：０．５点以上〜１.５点未満
Ｄ  効果がない        ：０．５点未満
【００３７】
c．ツヤ
試料を塗布後のツヤの有無を評価した。
（評価基準）
評点：評価
３点：非常にツヤがある
２点：ツヤがある
１点：あまりツヤがない
０点：ツヤがない
判定                    ：評点の平均点
Ａ  非常に優れている  ：２.５点以上
Ｂ  優れている        ：１.５点以上〜２.５点未満
Ｃ  十分ではない      ：０．５点以上〜１.５点未満
Ｄ  効果がない        ：０．５点未満
【００３８】
ｄ．透明性
各試料について、ガラス板上にドクターブレードを用いて１５００μｍの厚みの膜を引き、ガラス板を０．３ｍｍ太さの黒線を引いた白い紙の上に置いた時の線の見え方を判定した。
（判定基準）
判定  ：見え方 
Ａ  ：くっきりと線が見える
Ｂ  ：ほぼくっきりと線が見える
Ｃ  ：線がぼやけて見える、又は線が見えない
実施例４と比較例５の様子を図１に示す。【００３９】
表１の結果から明らかなように、本発明の実施例１〜１０のメークアップ保護料は、色移り防止効果、きしみや負担感のない使用感、ツヤ、透明性の全ての点において優れたものであった。
一方、フッ素化合物処理を施していない疎水性シリカを用いた比較例１は、収縮感が強く、使用感に劣るものであった。これは、シリカの口紅側への移行速度が速いためと考えられる。また処理を施していないシリカを含有する比較例２はシリカ同士の凝集が強く、乾燥感を感じるものであり、且つ、使用感として劣っており、色移り防止効果も劣るものであった。一方、成分（Ａ）の含有量が少ない比較例３、及び成分（Ｃ）は含有せずに成分（Ｄ）のみ含有する比較例４は油剤と粉が分離してしまい、塗布膜が均一にならず、口紅の保護料としての使用に適さない。成分（Ａ）とは異なるフッ素系油、フッ素化合物処理を施していない疎水性シリカを含有する比較例５は、色移り防止効果は優れているが、使用感及び透明性に劣るものであった。
また、実施例１〜１０のメークアップ保護料は、アイカラー及びアイブロウの保護にも適していた。すなわち、アイカラー及びアイブロウに重ねて塗布したときに、色移り防止するだけでなく、きしみ及び負担感がなく、且つ、ツヤ及び透明性においても優れていた。【００４０】
実施例１１：メークアップ保護料
（成分）                                                （％）
１．トリフルオロプロピルシクロポリシロキサン                残量
２．パーフルオロオクチルトリエトキシシラン１５％処理
ジメチルシリル化シリカ                                ２．５
３．（トリフルオロプロピルジメチコン／トリフルオロプロピルジビニルジメチコン）クロスポリマー                                ３２．０
４．メトキシケイヒ酸エチルヘキシル                        ２．０
５．ヒアルロン酸                                          ０．５
６．フェノキシエタノール                                  ０．５
（製造方法）
成分（１）〜（６）を均一に混合攪拌し、メークアップ保護料を得た。
得られたメークアップ保護料は、口紅の色移り防止効果、きしみや負担感のない使用感、ツヤ、透明性の全ての点において優れたものであった。また、当該メークアップ保護料は、アイカラー及びアイブロウの保護にも適していた。
【図１】
0006726270.tif 000006